(57)【要約】      （修正有）【課題】液体の高速充填に適したヒートシール性、ホットタック性、優れた液体の高速充填性、かつ優れた剛性、衝撃強度を有する多層包装フィルムの原料として最適なポリエチレン系中間層樹脂の提供。【解決手段】ヘテロ原子、金属から選ばれる元素を含む樹脂層および／または金属層を含む基材層（Ａ）と、エチレン系重合体及びプロピレン系重合体を含む組成物からなり、前記エチレン系重合体の密度が８６０〜９７０ｋｇ／ｍ３であり、１９０℃、２．１６ｋｇ荷重で測定される前記エチレン系重合体のメルトフローレイトが０．５〜１００ｇ／１０分であり、プロピレン系重合体の融点が１４５℃以上であり、エチレン系重合体が７０〜９５質量部、プロピレン系重合体が５〜３０質量部である（ただし、エチレン系重合体とプロピレン系重合体の合計が１００質量部）中間層（Ｂ）とが、少なくとも一部で接触している積層体。【選択図】なし【特許請求の範囲】
【請求項１】
下記の基材層（Ａ）と中間層（Ｂ）とが少なくとも一部で接触していることを特徴とする積層体。
（１）ヘテロ原子、金属から選ばれる元素を含む樹脂層および／または金属層を含む基材層（Ａ）
（２）下記の規定を満たす、エチレン系重合体及びプロピレン系重合体を含む組成物からなる中間層（Ｂ）
（２−１）前記エチレン系重合体の密度が８６０〜９７０ｋｇ／ｍ３、
（２−２）１９０℃、２．１６ｋｇ荷重で測定される前記エチレン系重合体のメルトフローレイトが０．５〜１００ｇ／１０分の範囲を満たす、
（２−３）前記プロピレン系重合体の融点が１４５℃以上である、
（２−４）前記エチレン系重合体を７０質量部超９５質量部以下、前記プロピレン系重合体を５質量部以上３０質量部未満含む（ただし、エチレン系重合体とプロピレン系重合体の合計が１００質量部とする。）。
【請求項２】
請求項１に記載の積層体に、さらに、下記要件（３）を満たすエチレン系重合体組成物を含むシーラント層（Ｃ）が少なくとも一部で接触していることを特徴とする積層体。
（３）下記の規定を満たすエチレン・α−オレフィン共重合体および／または高圧ラジカル法ポリエチレンからなるエチレン系重合体組成物であり、
（３−１）密度が８６０〜９４５ｋｇ／ｍ３である。
【請求項３】
前記基材層（Ａ）が、ポリアミド樹脂、ポリエステル樹脂、ポリオレフィン樹脂、ポリスチレン系樹脂、ポリ塩化ビニリデン樹脂、ポリカーボネート樹脂、エチレン−酢酸ビニル共重合体ケン化物、またはそれらの延伸物、金属箔、無機酸化物蒸着フィルム、紙、あるいは不織布から選ばれる少なくとも１種を含むことを特徴とする請求項１又は２に記載の積層体。
【請求項４】
前記基材層（Ａ）が、その少なくとも一部に、ポリウレタン、イソシアネート化合物、ポリエステルまたはポリオールとイソシアネート化合物との混合物および反応生成物から選ばれる１種以上の接着剤を基材に積層して含有していることを特徴とする、請求項１〜３のいずれか一項に記載の積層体。
【請求項５】
請求項１に記載の積層体の製造方法であって、
前記基材層（Ａ）に、前記中間層（Ｂ）を、酸化雰囲気下において、溶融状態で接触させることを特徴とする積層体の製造方法。
【請求項６】
前記酸化雰囲気がオゾンを含む雰囲気である、請求項５に記載の積層体の製造方法。
【請求項７】
請求項１〜４のいずれか一項に記載の積層体を含む包装材料。
【請求項８】
液体包装袋である請求項７に記載の包装材料。
【発明の詳細な説明】
【技術分野】
【０００１】
本発明は、多層包装フィルムに適用される積層体及びその製造法、該積層体を用いた液体包装袋に関する。
【背景技術】
【０００２】
従来、液体や粘体、不溶物を含む液体や粘体の包装には、基材上に中間層を介してシーラント層を積層した積層体からなる多層包装フィルムが用いられており、シーラント層を内側とした袋状物の入り口から液体等を充填し、ヒートシールで閉じる液体包装袋が知られている。
【０００３】
包装袋はフィルムを３方乃至は４方をヒートシールして作成されることが多く、液体等を高速充填する場合に、ヒートシール部から液体が漏れ出すことがある。そのため、この高速充填性を高めた包装袋用の積層体が提案されている。
【０００４】
特許文献１〜３には、自動充填機での液体や粘体用の包装袋として用いたときに、低剪断速度時の粘度が高く、高剪断速度時の粘度が低い特定の材料、すなわち実際の充填時に近い温度で測定した高剪断速度と低剪断速度との比が特定の範囲にある樹脂組成物を使用する方法が開示されている。特に、基材とシーラント層との間の中間層に、エチレンとＣ６α−オレフィンの共重合体と高圧法低密度ポリエチレンとの組成物が使用されている。
【０００５】
特許文献４には、基材フィルム上に、少なくとも一層のシーラント層を有する包装材料において、該シーラント層はエチレン−αオレフィン共重合体と結晶核剤からなる中間層とエチレン−αオレフィン共重合体からなる最内層とからなる包装材料が開示され、その中間層の融点は９０〜１２０℃、結晶化温度は８０〜１１０℃であり、その融点と結晶化温度の差は２５℃以下が好ましいとされている。
【０００６】
さらに、特許文献５では、エチレンと炭素数３〜２０のα−オレフィンとの共重合体と、高圧法低密度ポリエチレン（ＨＰＬＤ）とからなるポリエチレン樹脂組成物であって、特定の密度、ＭＦＲ、ｏ−ジクロロベンゼンに対する特定の溶出特性を有する組成物を用いることが開示されている。
【先行技術文献】
【特許文献】
【０００７】
【特許文献１】特開２０１２−１３９８４８号公報
【特許文献２】特開２０１２−１３９８４９号公報
【特許文献３】特開２０１２−１３９８５４号公報
【特許文献４】特開平１０−３１５４０９号公報
【特許文献５】特開２００７−２０４６２８号公報
【発明の概要】
【発明が解決しようとする課題】
【０００８】
しかしながら、依然として液体の高速充填に適したヒートシール性、ホットタック性、優れた液体の高速充填性、かつ優れた剛性、耐圧強度を有する多層フィルムの提供には至っていないのが実情である。
【０００９】
本発明は、液体の高速充填に適したヒートシール性、ホットタック性、優れた液体の高速充填性、かつ優れた剛性、耐圧強度を有する多層包装フィルムの原料として最適なポリエチレン系樹脂の提供、またはその多層包装フィルムの提供を目的とする。
【課題を解決するための手段】
【００１０】
上記多層包装フィルムの中間層として使用しているエチレン系重合体へプロピレン系重合体を配合することで上記課題を達成する。
【００１１】
すなわち、本発明は、
〔１〕  下記の基材層（Ａ）と中間層（Ｂ）とが少なくとも一部で接触していることを特徴とする積層体に関する。
（１）ヘテロ原子、金属から選ばれる元素を含む樹脂層および／または金属層を含む基材層（Ａ）
（２）下記の規定を満たす、エチレン系重合体及びプロピレン系重合体を含む組成物からなる中間層（Ｂ）
（２−１）前記エチレン系重合体の密度が８６０〜９７０ｋｇ／ｍ３、
（２−２）１９０℃、２．１６ｋｇ荷重で測定される前記エチレン系重合体のメルトフローレイトが０．５〜１００ｇ／１０分の範囲を満たす、
（２−３）前記プロピレン系重合体の融点が１４５℃以上である、
（２−４）前記エチレン系重合体を７０質量部超９５質量部以下、前記プロピレン系重合体を５質量部以上３０質量部未満含む（ただし、エチレン系重合体とプロピレン系重合体の合計が１００質量部とする。）。
【００１２】
又、本発明は、
〔２〕  上記積層体に、さらに、下記要件（３）を満たすエチレン系重合体組成物を含むシーラント層（Ｃ）が少なくとも一部で接触していることを特徴とする積層体に関する。
（３）下記の規定を満たすエチレン・α−オレフィン共重合体および／または高圧ラジカル法ポリエチレンからなるエチレン系重合体組成物であり、
（３−１）密度が８６０〜９４５ｋｇ／ｍ３である。
【００１３】
〔３〕  前記基材層（Ａ）が、ポリアミド樹脂、ポリエステル樹脂、ポリオレフィン樹脂、ポリスチレン系樹脂、ポリ塩化ビニリデン樹脂、ポリカーボネート樹脂、エチレン−酢酸ビニル共重合体ケン化物、またはそれらの延伸物、金属箔、無機酸化物蒸着フィルム、紙、あるいは不織布から選ばれる少なくとも１種を含むことを特徴とする。
〔４〕  前記基材層（Ａ）が、その少なくとも一部に、ポリウレタン、イソシアネート化合物、ポリエステルまたはポリオールとイソシアネート化合物との混合物および反応生成物から選ばれる１種以上の接着剤を基材に積層して含有していることを特徴とする。
【００１４】
さらに、本発明は、
〔５〕  上記の積層体の製造方法であって、前記基材層（Ａ）に、前記中間層（Ｂ）を、酸化雰囲気下において、溶融状態で接触させることを特徴とする積層体の製造方法に関する。
〔６〕  前記酸化雰囲気がオゾンを含む雰囲気であることが好ましい。
【００１５】
加えて、本発明は、
〔７〕  上記の積層体を含む包装材料に関し、
〔８〕液体包装袋である包装材料に関する。
【発明の効果】
【００１６】
多層包装フィルムの充填性能は従来品同等としながら、フィルムの剛性を向上させることで、従来品より剛性の高い包材を作成することができる。剛性の高い包材は包材自体に自立性があるため、開封して内容物を注ぐ際に注ぎやすいという効果が得られる。
【発明を実施するための形態】
【００１７】
以下、本発明の実施の形態について説明する。
本発明において、積層体とは基材層（Ａ）と中間層（Ｂ）を最小の必須構成単位として含み、さらにシーラント層（Ｃ）を中間層（Ｂ）上に積層することで、多層包装フィルムを構成できるものである。以下、実施形態例として多層包装フィルムからなる包装材料について説明するが、本発明の積層体は多層包装フィルムのみに限定されるものではない。
【００１８】
１．包装材料
本実施形態の包装材料は、少なくとも基材層（Ａ）、中間層（Ｂ）の積層体あるいはさらにシーラント層（Ｃ）を積層した多層包装フィルムである。中間層（Ｂ）は基材層（Ａ）とシーラント層（Ｃ）の間に全て形成されていてもよく、袋状とする場合にヒートシールする部分近傍の一部に形成されていてもよい。
【００１９】
＜基材層（Ａ）＞
本実施形態において、基材層（Ａ）を構成する基材とは包装材料の一外面となる比較的大きな剛性、強度を有する材料である。具体的には、ナイロン１１、ナイロン１２等のポリアミド樹脂、ポリエチレンテレフタレート、ポリブチレンテレフタレート等のポリエステル樹脂、ポリエチレン樹脂、ポリプロピレン樹脂等のポリオレフィン系樹脂、ポリスチレン樹脂、ポリ塩化ビニリデン樹脂、ポリカーボネート樹脂、エチレン−酢酸ビニル共重合体ケン化物、アクリル系樹脂等の熱可塑性樹脂またはそれらの延伸物、無機酸化物蒸着フィルム、金属蒸着フィルムセラミック蒸着フィルム又は金属箔、紙、不織布さらにこれらの積層体から選ばれる少なくとも１種が挙げられる。
【００２０】
金属箔は、材質や厚さなどによって特に限定されず、厚さ５〜５０μｍのアルミニウム箔、錫箔、鉛箔、亜鉛メッキした薄層鋼板、電気分解法によりイオン化金属を薄膜にしたもの、アイアンフォイル等が用いられる。
【００２１】
また、金属蒸着フィルムについても、材質や厚さなどによって特に限定されず、蒸着金属としてはアルミニウムや亜鉛等が挙げられ、厚みは、通常０．０１〜０．２μｍのものが好ましく用いられる。蒸着の方法も特に限定されず、真空蒸着法、イオンプレーティング法、スパッタリング法等周知の方法が用いられる。さらに、セラミック蒸着フィルムにおいて、蒸着されるセラミックとしては、例えば、一般式ＳｉＯｘ（０．５≦ｘ≦２）で表されるケイ素酸化物のほか、ガラス、アルミナ、酸化マグネシウム、酸化錫等の金属酸化物、蛍石、フッ化セレン等の金属フッ化物が挙げられる。金属酸化物には、微量の金属や、他の金属酸化物、金属水酸化物が含まれていてもよい。蒸着は、フィルムの少なくとも片面に、上記の種々の蒸着方法を適用することによっても行うことができる。蒸着フィルムの厚さは、通常、１０〜５０μｍ程度である。また、被蒸着フィルムとしては、特に制限はなく、延伸ポリエステルフィルム、ポリプロピレンフィルム、ポリアミドフィルム等の透明フィルムが挙げられる。
【００２２】
また、基材層（Ａ）の中間層（Ｂ）との接触面には、ポリウレタン、イソシアネート化合物、ポリエステルまたはポリオールとイソシアネート化合物との混合物および反応生成物から選ばれる１種以上の接着剤を基材に積層して、基材層（Ａ）と中間層（Ｂ）との接着性を向上させることが好ましい。
【００２３】
このように、本実施形態の基材層（Ａ）には、酸素や窒素などのヘテロ原子、金属から選ばれる元素を含む樹脂層および／または金属層が含まれる。
【００２４】
＜中間層（Ｂ）＞
中間層（Ｂ）は、下記の規定を満たす、エチレン系重合体及びプロピレン系重合体を含む組成物からなる。
（２−１）前記エチレン系重合体の密度が８６０〜９７０ｋｇ／ｍ３、
（２−２）１９０℃、２．１６ｋｇ荷重で測定される前記エチレン系重合体のメルトフローレイトが０．５〜１００ｇ／１０分の範囲を満たす、
（２−３）前記プロピレン系重合体の融点が１４５℃以上である、
（２−４）前記エチレン系重合体を７０質量部超９５質量部以下、前記プロピレン系重合体を５質量部以上３０質量部未満含む（ただし、エチレン系重合体とプロピレン系重合体の合計が１００質量部とする。）。
【００２５】
エチレン系重合体としては、エチレンと、プロピレンを除くα−オレフィンとの共重合体であることが好ましく、エチレンと炭素数４〜２０のα−オレフィンとの共重合体であることがより好ましい。特に、エチレンと炭素数４〜８のα−オレフィンとの共重合体が好ましい。
【００２６】
プロピレン系重合体としては、プロピレンホモポリマーまたは、プロピレンと他のα−オレフィンとの共重合体が挙げられ、プロピレンとエチレンの共重合体であることが好ましい。
【００２７】
条件（２−１）のエチレン系共重合体の密度は、下記のメルトフローレイト測定時に得られるストランドを沸騰水で３０分熱処理し、１時間かけて室温まで徐冷したのち、密度勾配管で測定する。
【００２８】
条件（２−２）におけるメルトフローレイト（ＭＦＲ）は、ＡＳＴＭ  Ｄ  １２３８に準拠して１９０℃、２．１６ｋｇ荷重で測定される。このＭＦＲは、エチレン系重合体のＭＦＲであり、０．１〜１００（ｇ／１０分）、好ましくは１〜６０（ｇ／１０分）、更に好ましくは３〜６０（ｇ／１０分）の範囲にある。ＭＦＲが上記範囲にあることで、中間層形成時の押出加工性が向上する。
【００２９】
条件（２−３）におけるプロピレン系重合体の融点は１４５℃以上であり、１６０℃以上であることが好ましい。高融点のプロピレン系重合体を配合することで、エチレン系重合体単独の場合と比較して、高速充填性を損なうことなく、多層包装フィルムの剛性を高めることができる。
【００３０】
条件（２−４）におけるエチレン系重合体とプロピレン系重合体の配合比率はエチレン系重合体を７０質量部超９５質量部以下、プロピレン系重合体を５質量部以上３０質量部未満含む（ただし、エチレン系重合体とプロピレン系重合体の合計が１００質量部とする。）。プロピレン系重合体が３０質量部以上では、押し出し成形安定性が悪くなり、中間層の成膜が困難となる。
【００３１】
エチレン系重合体とプロピレン系重合体の組成物においては、重合体の質量比が５０／５０に近づくにつれて溶融時の分散粒径が大きくなることが推察される。そのため、界面で不安定流動が発生したり、組成物中に溶融粘度の高い領域と低い領域が、また、溶融張力の高い領域と低い領域が混在するようになる傾向にあると推察される。そのような組成物についてフィルムの製膜を行うと、溶融状態の膜にかかる張力に場所ムラが生じるため、厚みや幅が均一な溶融膜を製造することが困難である。
【００３２】
＜シーラント層（Ｃ）＞
シーラント層（Ｃ）は、従来公知のシーラント層を用いることができるが、下記要件（３）を満たすエチレン系重合体組成物を使用することが好ましい。  （３）下記の規定を満たすエチレン・α−オレフィン共重合体および／または高圧ラジカル法ポリエチレンからなるエチレン系重合体組成物であって、
（３−１）密度が８６０〜９４５ｋｇ／ｍ３のエチレン系重合体組成物。
なお、より低温でのヒートシール性を考慮すると、シーラント層（Ｃ）を構成するエチレン系重合体組成物は、中間層（Ｂ）よりも低い融点を有することが好ましい。
【００３３】
エチレン・α−オレフィン共重合体としては、メタロセン系やチタン系、クロム系およびフェノキシイミン系等のオレフィン重合用触媒を用いて調製されたエチレンと炭素原子数３〜２０のα−オレフィンとを共重合して得られる低密度エチレン・α−オレフィン共重合体である。この低密度エチレン・α−オレフィン共重合体は、直鎖状あるいは分岐状低密度ポリエチレンであってもよい。特にメタロセン系オレフィン重合用触媒を用いて調整すると分子量分布の狭い重合体が得られるために低分子量かつ低密度の成分の生成が少なく、本発明に関する用途には有効である。
【００３４】
メタロセン系触媒は、通常、シクロペンタジエニル骨格を有する配位子を少なくとも１個有する周期律表第ＩＶＢ族の遷移金属化合物からなるメタロセン触媒成分（ａ１）、有機アルミニウムオキシ化合物触媒成分（ｂ）、微粒子状担体（ｃ）、および必要に応じて有機アルミニウム化合物触媒成分（ｄ）、イオン化イオン性化合物触媒成分（ｅ）から形成される。
【００３５】
このようなエチレン・α−オレフィン共重合体は、たとえば特開平６−９７２４号公報、特開平６−１３６１９５号公報、特開平６−１３６１９６号公報、特開平６−２０７０５７号公報等に記載されているメタロセン触媒成分を含む、いわゆるメタロセン系オレフィン重合用触媒の存在下に、エチレンと炭素原子数３〜２０のα−オレフィンとを共重合させることによって製造することができる。
【００３６】
高圧ラジカル法ポリエチレンは、エチレンをラジカル重合触媒の存在下、高圧の下で製造したポリエチレンであって、必要に応じ他のビニルモノマーを少量共重合してあってもよい。
【００３７】
重合に用いる反応器としては、オートクレーブ型反応器でもチューブラー型反応器でも良い。オートクレーブ型反応器で重合される場合、一般にチューブラー型反応器による重合品よりも溶融張力が高くなるために、押出ラミネ−ションには好適である。一方チューブラー型反応器でも、重合条件によって押出ラミネーションに適する高い溶融張力を得ることも出来る。
【００３８】
エチレン・α−オレフィン共重合体と高圧ラジカル法ポリエチレンは、それぞれ単独でまたは２種以上を用いてもよく、エチレン・α−オレフィン共重合体の１種以上と高圧ラジカル法ポリエチレンの１種以上とを組み合わせても良い。
【００３９】
中間層（Ｂ）及びラミネート層（Ｃ）を構成する樹脂組成物には、必要に応じて、従来公知のアンチブロッキング剤、防曇剤、静電防止剤、酸化防止剤、耐候安定剤、熱安定剤、滑剤などの添加剤を、本発明の目的を損なわない範囲で配合することができる。
【００４０】
このような樹脂組成物は、上記添加剤とともに、バンバリーミキサー、ヘンシェルミキサー、Ｖ型ブレンダーおよび押出機等の混合装置を用いて、常温〜２５０℃で混合することにより得られる。この際窒素シ−ルや真空シ−ルを実施することで、ポリエチレンの劣化に由来するゲルの発生を防ぐことができる。
【００４１】
＜積層体の製造＞
本発明では、前記基材層（Ａ）に、前記中間層（Ｂ）を、溶融状態で接触させることで積層体を形成することで、基材層（Ａ）と中間層（Ｂ）との接着性に優れた積層体を得ることができる。溶融状態で前記中間層（Ｂ）を接触させるには、基材に中間層を溶融押出成形することにより行うことができる。また、多層包装フィルムとする場合、前記中間層およびシーラント層に使用される樹脂組成物を別々に、あるいは同時に溶融押出して成形して製造することができる。
【００４２】
中間層およびシーラント層の成形温度は、１５０〜３２０℃であることが好ましく、この範用であれば、基材と中間層、および中間層とシーラント層との接着性が良くなる。
【００４３】
また、基材層（Ａ）に中間層（Ｂ）を溶融押出成形する際には、基材層（Ａ）の中間層（Ｂ）が押出成形される面にアンカーコート処理を行い、かつ上記成形温度範囲において酸化雰囲気（例えば、酸素、特にオゾンを含有させた気体（空気等））で処理（以下オゾン処理という）を行うことが接着性の点から好ましい。アンカーコート処理は、ポリウレタン、イソシアネート化合物、ウレタンポリマー、またはそれらの混合物および反応生成物、ポリエステルまたはポリオールとイソシアネート化合物との混合物および反応生成物、またはそれら溶液等の公知のアンカーコート剤、接着剤等を基材表面に塗布することによりなされる。
【００４４】
本発明の積層体において、基材層（Ａ）、中間層（Ｂ）の各層がそれぞれ１層の２層構成が基本構成であり、さらにシーラント層（Ｃ）を加えた各層がそれぞれ１層の合計３層構成が多層包装フィルムとしての基本構成となる。ここで、基材層（Ａ）、中間層（Ｂ）及びシーラント層（Ｃ）の各層は単層でもよいが、場合によっては前記各層を複数の層で構成することができる。例えば、ポリエステルフィルムとセラミック蒸着ポリエステルフィルムをドライラミネートした２層フィルムを基材層（Ａ）として使用することができる。２層フィルムから成る基材層（Ａ）に、中間層１層及びシーラント層１層を積層する場合は合計４層の積層体となる。又、例えば、ポリエステルフィルムとアルミ箔をドライラミネートし、更にアルミ箔面にポリエステルフィルムをドライラミネートした合計３層フィルムを基材層（Ａ）として使用する場合は５層構成となる。中間層（Ｂ）及びシーラント層（Ｃ）は、通常単層（１層のみ）で使用される。本発明では、基材層（Ａ）と中間層（Ｂ）が少なくとも一部で接触していれば、他の部分で基材層（Ａ）と中間層（Ｂ）との間に他の層が存在していてもよい。また、シーラント層（Ｃ）は基材層（Ａ）と中間層（Ｂ）の積層体に少なくとも一部で接触していればよく、特にヒートシールされる部分で基材層（Ａ）／中間層（Ｂ）／シーラント層（Ｃ）の積層構造であればよい。他の部分で中間層（Ｂ）とシーラント層の間に他の層が存在していてもよく、中間層（Ｂ）を介することなく基材層（Ａ）とシーラント層（Ｃ）とが接触する部分があってもよい。他の層としては、中間層（Ｂ）及びシーラント層（Ｃ）以外の他のオレフィン系重合体や、空気層などが挙げられる。
【００４５】
オゾン処理は、エアギャップ内で、ノズルまたはスリット状の吹出口からオゾン含有させた気体（空気等）を、中間層の基材接着面またはこれと積層される基材面に向けるか、両者の圧着部に向けて吹き付けることによって行われる。なお、１００ｍ／分以上の速度で押出ラミネートする場合は、上記両者の圧着部に向けて吹き付けることが好ましい。オゾンを含有させた気体中のオゾンの濃度は、１ｇ／ｍ３以上が好ましく、さらに好ましくは３ｇ／ｍ３以上である。また、吹き付ける量は、中間層の幅に対して０．０３リットル／分／ｃｍ以上が好ましく、さらに好ましくは０．１リットル／分／ｃｍ以上である。
【００４６】
ラミネート速度は、生産性の点から一般的には１００〜１５０ｍ／分である。また、公知の押出ラミネーターのエアーギヤップは、通常１００〜１５０ｍｍが一般的である。本発明における積層体は、成形後ただちにエージング処理をすることが接着性の点から好ましい。エージングは、積層体の成形後１２時間以内に、温度２３〜４５℃、好ましくは３５〜４５℃で、湿度０〜５０％の雰囲気下に、１２〜２４時間静置することで行われる。
【００４７】
このようにして得られる積層体は、基材層（Ａ）の肉厚が１０〜５０μｍ、中間層（Ｂ）の肉厚が１０〜５０μｍ、シーラント層（Ｃ）の肉厚が５〜１００μｍであることが一般的である。
【００４８】
＜液体包装袋＞
本発明の包装材料は、液体又は粘体を充填する液体包装袋として特に有用であり、上記の基材層（Ａ）／中間層（Ｂ）／シーラント層（Ｃ）の順に積層された積層体（多層包装フィルム）の１片もしくは２片を常法のヒートシール機で、二方シール、三方シールまたは四方シールして袋状としたものである。袋の形状としては、一般的には矩形であるが、任意の形状とすることができる。
【００４９】
ヒートシールは、シーラント層（Ｃ）の溶融温度以上の温度で行い、液体包装袋に充填する液体の量に応じてヒートシール幅を適宜設定すれば良い。また、液体を袋から取り出しやすくするために、注ぎ口となる部分を残してヒートシールすることができる。
【実施例】
【００５０】
以下、実施例により本発明を具体的に説明するが、本発明はこれらの実施例のみに限定されるものではない。
【００５１】
（中間層用樹脂組成物）
表１に示す組成の樹脂組成物を用意した。
【００５２】
【表１】
2017132134.tif 000002
【００５３】
ＮＯ１〜４のエチレン−αオレフィン共重合体：株式会社プライムポリマー製、商品名「エボリュー  ＳＰ１０７１Ｃ」
ＮＯ５のエチレン−αオレフィン共重合体：株式会社プライムポリマー製、商品名「モアテック  １０１８Ｄ」
ＮＯ１，２のプロピレン−エチレン共重合体：株式会社プライムポリマー製、商品名「プライムポリプロ  Ｓ１１９」、密度=９１０  ｋｇ／ｍ３
ＮＯ３のプロピレン−エチレン共重合体：株式会社プライムポリマー製、商品名「プライムポリプロ  Ｆ３２７」、密度＝９１０  ｋｇ／ｍ３
ＮＯ６のポリプロピレン：株式会社プライムポリマー製、商品名「プライムポリプロ  Ｆ１０９Ｖ」、密度=９１０  ｋｇ／ｍ３
【００５４】
実施例１，比較例１〜５
＜液体包装袋の成膜方法＞
６５ｍｍφの押出機とダイ幅５００ｍｍのＴダイを有する住友重機械工業社製ラミネーターを用いて、基材である厚さ１５μｍのナイロンフィルム上にウレタン系アンカーコート剤を塗布し、更にその上にエアギャップ１３０ｍｍ、ダイ下樹脂温度２９５℃、引取速度８０ｍ／分の条件下で、表１に示す樹脂または樹脂組成物（ブレンド品）を膜厚２５μｍになるよう調整を行い押出ラミネート加工して中間層を形成した。その際、ナイロンフィルムとの接着強度を向上させるためナイロンフィルム側の中間層樹脂表面にはオゾン処理を施し、溶融膜の表面酸化を促した。さらにその中間層の上に、シーラント層として直鎖状低密度ポリエチレン（密度：９０４ｋｇ／ｍ３、ＭＦＲ：１２ｇ／１０ｍｉｎ）をエアギャップ１３０ｍｍ、ダイ下樹脂温度２９５℃、引取速度８０ｍ／分の条件下で、膜厚２５μｍになるように押出ラミネート加工した。
【００５５】
＜成膜安定性評価の方法＞
成膜安定性の評価については、中間層樹脂を６５ｍｍφの押出機とダイ幅５００ｍｍのＴダイを有する住友重機械工業社製ラミネーターを用いて、基材である５０ｇ／ｍ２のクラフト紙上に、エアギャップ１３０ｍｍ、ダイ下樹脂温度２９５℃の条件にて押出ラミネートした。押出量は引取速度８０ｍ／分の時の膜厚が２０μｍになるよう設定した。その際に溶融膜が切れたり、溶融膜が左右に揺れたりといった現象が起きなければ成膜安定性問題なし（○と表示する）と評価する。結果を表２に示した。
【００５６】
＜フィルム剛性の評価方法＞
得られたフィルムの剛性を、フィルムから切り出した試験片を用いて引張弾性率を測定することで評価した。引張弾性率は、ＪＩＳ  Ｋ７１６１、７１６２に準拠して測定した。
【００５７】
＜（接着）剥離強度＞
剥離強度は、ＪＩＳ  Ｋ６８５４−３のＴ形剥離試験に準拠して、フィルムから切り出した１５ｍｍ幅の試験片を用いて、その基材層と中間層を引張強度試験機の上下にセットし、その引張強度を測定することで測定した。
【００５８】
＜液体包装袋の充填方法及び充填性評価＞
粘性体自動充填包装機（大成ラミック株式会社製  ＮＴ−ＤＡＮＧＡＮ  ＴＹＰＥ−ＩＩＩ）を用いて、次の条件で液体を充填し、液体充填小袋を得た。
【００５９】
［充填条件］
シール温度：（縦）１９０℃、（横）１３５〜１６０℃の範囲で５℃刻み
包装形態：  三方シール
袋寸法：幅７５ｍｍ×縦８５ｍｍ  ピッチ
充填物：２３℃の水
充填量：  約２４ｇ
充填速度：２０ｍ／分、２５ｍ／分
得られた液体充填小袋の横シール部の外観観察および耐圧試験を行い、以下の基準で評価した。
【００６０】
［耐圧テスト条件］
耐圧テスター（小松製作所製）にて充填後の袋に１００ｋｇの荷重を１分間掛け、耐圧試験を行い、破袋、又は水洩れの発生しない最低温度で評価した。最低耐圧温度は低い方が望ましい。
○：耐圧１００ｋｇ、１分間問題なし  ５／５をクリア
△：１〜４／５クリア
×：５／５で漏れあり
【００６１】
【表２】
2017132134.tif 000003
【００６２】
表２から明らかな通り、本発明に係る中間層を備えた積層体を用いたフィルムは、比較例３，４に示すように従来のエチレン系重合体のみの中間層に比較して、成膜安定性、剥離強度を維持しながら、フィルム剛性に優れ、高速充填性、耐圧特性に優れた包装材料となることが確認された。比較例１では、押出ラミネーション自体が不適となり、成膜できず、比較例５では剥離強度が０Ｎ／１５ｍｍと不適であったため、耐圧テストが不可であった。比較例２では、比較例３，４とフィルム剛性、剥離強度が変わらないため、耐圧テストを省略した。